(57)【要約】      （修正有）【課題】ウインドブレーカーおよび／または靴等の衣料品の芯地に使用される詰め綿材料の作成方法の提供【解決手段】多孔度が高く、密度の低い詰め綿の帯状材料に化学処理、機械処理および熱処理を施す複合処理工程により詰め綿の帯状材料に既定の機械強度を向上させ、詰め綿の帯状材料から既定の多孔度を減少させる工程を少なくとも含み、それにより印刷材料または補助材料の少なくとも一表面に配置することで配置された材料が詰め綿材料に少しだけ染み込むようにすることで、所定の印刷された模様構造が表面に作成できるようにするという方法により分解することなく洗浄作業および避けられない摩耗に耐えるよう適合された詰め綿材料の作成方法。【選択図】図１
2018048433.tif 000002
【特許請求の範囲】
【請求項１】
ウインドブレーカーおよび／または靴等の衣料品の芯地に使用される詰め綿材料の作成方法であり、
その上に配置されるよう適合された詰め綿材料は少なくとも補助材料であり、
前記方法は、多孔度が高く密度が低い詰め綿の帯状材料と、第１主表面、第２主表面および既定の厚みならびに既定の機械強度および多孔度を有する詰め綿帯状材料を提供するという工程を備え、
前記方法は、詰め綿の帯状材料に化学処理、機械処理および熱処理を施す複合処理工程により詰め綿の帯状材料に既定の機械強度を与え、詰め綿の帯状材料から既定の多孔度を減少させる工程を少なくとも含み、それにより少なくとも第１主表面に少なくとも補助補材を配置させることで配置された材料が詰め綿材料に少しだけ染み込むようにすることで、所定の印刷された模様構造を主表面に作成できるようにするという方法により分解することなく洗浄作業および避けられない摩耗に耐えることを特徴とする詰め綿材料の作成方法。
【請求項２】
既定のデニールで既定の繊維混合体は、異なる性質および繊維混合体により詰め綿が製造される工程Ｓ１と、
詰め綿の帯状材料における第１主表面および第２主表面は差別化された方法で既定の樹脂で被膜される工程Ｓ２と、
差別化された樹脂で被膜された詰め綿帯状材料は、温度、圧力、速度を管理された加熱されたシリンダー間を通り、詰め綿帯状材料の第１主表面がシリンダーと接することで、主表面は研磨を得て多孔度を減少させる工程Ｓ３と、
好ましくはリバースローラー印刷法または印刷あるいは配置方法、例えば、型押シリンダー、印刷版、印刷スクリーンでの方法によって圧縮および研磨された表面に技術的な熱特性を本方法のＳ１からＳ３の工程で処理された詰め綿帯状材料の帯状材料に付与するよう適合された着色材料または他材料を印刷して配置する操作工程Ｓ４とを、
備えることを特徴とする請求項１に記載の方法。
【請求項３】
材料は、グラフェン 、アルミニウム、二酸化チタン、 エアロゲル、ナノ分子あるいは非ナノ分子のうち１つ以上の材料から選択されることを特徴とする請求項２に記載の方法。
【請求項４】
繊維混合体は、バージン繊維および／またはリサイクル繊維、マイクロファイバーを既定割合含むことを特徴とする請求項２に記載の方法。
【請求項５】
繊維混合体は１００％のリサイクル繊維を含むことを特徴とする請求項２に記載の方法。
【請求項６】
詰め綿帯状材料における第１主表面および第２主表面を差別化された方法で樹脂で被膜する工程は、第１主表面および第２主表面にビニール樹脂、ブタジエン樹脂、スチレン・ビニル樹脂、アクリル樹脂のうち少なくとも２種類の樹脂から選択し、樹脂は好ましくは−４０から＋４０の範囲で可変である各Ｔｇ値を有するアクリル樹脂を任意の熱特性を与えるために転写材料の担体として機能させることを特徴とする請求項２および３に記載の方法。
【請求項７】
シリンダーは鋼鉄製であり、好ましくは、１３０℃から１５０℃の温度の範囲でシリンダーを熱し、詰め綿帯状材料における第１主表面および第２主表面に一定時間接触させて樹脂を架橋させ、乾燥炉を５分間十分に通過させることを特徴とする請求項２に記載の方法。
【請求項８】
最終工程では、本方法によって処理された詰め綿の帯状体は、機械強度が約５０％増加し、多孔度は初期の多孔度と比較して実質１００％減少することを特徴とする請求項１〜７のいずれか一項に記載の方法。
【請求項９】
衣料品、特にウインドブレーカーおよび／または靴等の芯地を作るための詰め綿の帯状材料を得るための方法であり、詰め綿の帯状材料は少なくとも印刷模様および／または任意の補助材料に適合し、向上した断熱性能を受け入れるよう適合され、衣料の芯地が少なくとも既知の対応する芯地と同じＣＬＯ値を有するが既知の対応する芯地より少ない繊維を用いる補助材料に被膜されることを特徴とする請求項１〜８のいずれか一項に記載の詰め綿の帯状材料。
【請求項１０】
詰め綿帯状材料を芯地材料として備える衣料品であり、特にウインドブレーカーおよび／または靴等である請求項９に記載の衣料品。
【発明の詳細な説明】
【技術分野】
【０００１】
本発明の一様態において、少なくとも印刷できるよう適合された表面を備えた詰め綿の帯状材料の作成方法に関する。
【背景技術】
【０００２】
本発明の二つ目の様態において、当該方法によって作成された詰め綿の帯状材料にも関し、特に、使用例として限定はしないが、ウインドブレーカーまたは靴等の衣料品における芯地を製造する際に用いられる詰め綿の帯状材料に関する。
【０００３】
詰め綿は高い多孔度を有する密度が低い材料であることは既知である。 
【０００４】
よくある当該詰め綿の使用例としては、一般的に帯状材料の構成で製造され、上記のとおり使用例として限定はしないが、一例としてウインドブレーカーまたはスニーカー等の衣料品における芯地が挙げられる。
【発明の概要】
【発明が解決しようとする課題】
【０００５】
多孔度が高く密度が低いので、印刷中に表面に沈積した物質が繊維間で分散される、または模様等が実際には可視できないため、以前は詰め綿の帯状材に印刷された模様を適用することが可能ではなかった。
【０００６】
今日までの試みとしては、詰め綿への印刷および／または詰め綿の少なくとも一面に任意の物質を転写する方法は染色方法であった。しかし、既知の染色方法では製品は容易に分解されやすくなる。
【０００７】
他の方法では、詰め綿の任意の表面のみをフィルムで被膜して、詰め綿を「固める」よう適合された改良をすることで印刷および／または材料の転写をしやすくする方法が試された。
【０００８】
しかし、今日においてそれらの被膜方法はまだ商業的には成功していないので、「実際に印刷可能な」詰め綿は市販されていない。
【課題を解決するための手段】
【０００９】
よって、上記使用方法において、既知の詰め綿の帯材に印刷を阻害および／または防止する上記欠点を鑑みると、本発明の主な目的は印刷模様を少なくとも詰め綿の帯状材料の表面に適用する方法を提供することであり、印刷模様が長持ちすること、また自然に摩耗する衣料品または頻繁に洗濯される衣料品が対象である。
【００１０】
上記目的の範囲内において、本発明の主な目的は上述のような方法を提供することであり、さらに、色の印刷に加えて、他の材料に詰め綿の帯状材料へ転写させ、技術的な特性、特に熱に対する特性を改善するよう適合させることが可能である。つまり、衣料品において基礎となる詰め綿の帯状材料に断熱性能または熱の放散性効能を提供する。そのように適用された補助材料を改善することにより、例えば詰め綿の断熱性が向上する。 
【００１１】
本発明の他の目的は、上述のような方法を提供することであり、その方法は、詰め綿の原材料の繊維に関わらず、あらゆる衣料品および／または類似のものの詰め綿の帯状材料に応用できる。
【００１２】
本発明の他の目的は、上述のような方法を提供し、新しく進歩性を有する印刷できるよう適合された可能な詰め綿の帯材を製造可能にすることであり、必要であれば、衣料品の芯地であり詰め綿の帯状材料から作られた補助材料の技術特性を向上させ、また、本発明の詰め綿の帯状材料を備える衣料品内で発生した熱を最適かつ均一に発散または分散可能であり、更には、静電気の放電が可能である。
【００１３】
本発明の他の目的は、上述のような方法を提供することであり、その方法は、最低限の極めて簡易な操作工程を備え、すべては市販で簡単に入手可能または当業者が簡易に作成可能な装置および／またはシステムにて実行される。
【００１４】
本発明のさらなる目的は、上述のような方法を提供することであり、詰め綿の帯材に印刷適性または任意の材料を転写できる特性を付与した場合でも安価なので、印刷可能に適合された詰め綿の帯材は既知の市販されている詰め綿の帯状材料と比べて大幅な費用の増加はない。
【００１５】
本発明の他の目的は、上述のような方法を提供することであり、現存の芯地製造装置でも取り扱いが容易な印刷可能な詰め綿の帯材を提供し、通常の過程を複雑化させることなく汎用詰め綿の帯材を任意の大幅に改良された芯地に変換することができる。
【００１６】
本発明の他の目的は、上述のような方法を提供することであり、特にバージン繊維、リサイクル繊維および／またはマイクロファイバー、ナノチューブ系材料から成る繊維混合物から成る詰め綿の帯材に簡単に印刷することが可能なあらゆる繊維混合物を提供することである。
【００１７】
本発明の一側面において、上記目的ならびに下記によりさらに明確になる目的および目標は詰め綿材料の作成方法を確立することであり、特にウインドブレーカーおよび／または靴等の衣料品の芯地に使用される詰め綿材料の作成方法を確立することであり、その上に配置されるよう設計された詰め綿材料は少なくとも補助材料であり、その方法は、多孔度が高く密度が低い詰め綿の帯状材料であり、第１主表面、第２主表面および既定の厚みならびに既定の機械強度および多孔度を有する詰め綿帯状材料を提供するという工程を備え、その方法は、詰め綿の帯状材料に化学処理、機械処理および熱処理を施す複合処理工程により詰め綿の帯状材料に既定の機械強度を与え、詰め綿の帯状材料から既定の多孔度を減少させるよう適合された工程を少なくとも含み、それにより少なくとも第１主表面に少なくとも補助補材を配置させ、配置された材料が詰め綿材料に少しだけ染み込むようにすることで、所定の印刷された模様構造が主表面に作成できるようにするという方法により分解することなく洗浄作業および避けられない摩耗に耐えるよう適合された詰め綿材料の作成方法を備えることを特徴とする。
【００１８】
本発明の方法および本発明により製造される印刷可能な詰め綿の帯状材料の更なる特徴と利点は、非限定的な例として概略図ならびに後述の具体的に示される発明を実施するための形態により明確になる。
【図面の簡単な説明】
【００１９】
【図１】図１は本発明の方法における主な工程を示すフローチャートである。
【図２】図２は具体的で非限定的な例として示され、本発明の方法を実行し、一般的な詰め綿の帯状材料に印刷および任意の材料を転写させることが可能な想定装置の想定構造の概略図である。
【図３】図３は本発明の方法を実行する図２の装置の操作を理解するために有用なより詳細な概略図である。
【図４】図４は本発明の方法により印刷しやすくされたかつ／または任意の材料を転写された印刷された詰め綿の帯材の一部を示す。
【図５】図５は図４の印刷された詰め綿の帯材の一部の更なる概略図である。
【発明を実施するための形態】
【００２０】
図面において、図１は本発明の方法の主な工程のフローチャートの例を示す。
【００２１】
具体的には、最初の操作工程Ｓ１では、特に制限はないが、詰め綿は具体的なデニール（例えば３未満だと有利）、異なる性質およびリサイクル繊維により成る繊維混合物で帯状に製造される。
【００２２】
次の操作工程Ｓ２では、工程１で製造された詰め綿帯材における２つの主表面および側面は樹脂で被膜され、下記に詳細に記載される適切な樹脂混合物により、差別化された方法で被膜される。
【００２３】
次の操作工程Ｓ３では、樹脂で被膜された２つの主表面を有する帯材は、温度、圧力および速度を管理された加熱された少なくとも２本のシリンダー間を通り、本発明によれば、帯の片側面はシリンダーと接しており、好ましくは鋼鉄製であり、帯の主表面（例えば上面）およびその圧縮物が研磨を得て詰め綿の多孔度を減少させるようにする。
【００２４】
最後に、本発明の方法における操作工程Ｓ４では、技術的な熱特性を基礎芯地に付与できるよう適合された着色材料または他材料は、印刷または他の方法（例えば、好ましくはリバースローラー法または型押シリンダー）、印刷版、印刷スクリーンでの方法によって研磨された主表面に配置される。
【００２５】
上述の操作工程は、例えば、図２に概略的に示された主部材として含まれ、全般的に符合１００として示される装置によって実行される。
【００２６】
特に、装置１００の入口（図２では左手）において、以下でより詳細に説明されるが、以前に任意の繊維で製造された詰め綿の帯体Ｎは、２つのアッセンブリ間を通過し、上部２および下部３の間を通すことで上部主表面１および下部主表面２、あるいは、詰め綿の帯状体の２つの側面に適切な樹脂材料を差別化された方法、また例えば噴霧または塗布方法にて適用する。
【００２７】
次に、少なくとも上部１および下部２の主表面上に処理された織物を矢印Ｆの方向に動かし、まず２本のシリンダー間を通過させる。つまり、好ましくは鋼鉄製の上部シリンダーＣ１および下部シリンダーＣ２間を通過させる。以下により詳細に記載があるが、上部シリンダーは都合良く既定の温度で加熱されている。
【００２８】
次に、シリンダーＣ１およびシリンダーＣ２間に圧迫保持され、適切に加熱された帯体Ｎは、多孔度を減少させ、機械強度を増加させる。これはシリンダーＣ１およびシリンダーＣ２の出口に示されるように、これらは好ましくは回転しており、例えば反時計回りで、図２の矢印Ｆ１の方向に回転している。
【００２９】
次に、最終印刷アッセンブリＳにおいて、帯体は任意の印刷工程または任意の材料を転写する工程、例えば、既知のリバースローラーＲ１およびリバースローラーＲ２を用いた印刷方法の工程にはいる。よって、印刷アッセンブリおよび／または任意の材料を転写させるアッセンブリの出口において、帯体は、例えば、全ての側面が実質的に相互に接する複数のハニカム材料ＮＡを帯状体の主上表面に備える構造を有する。
【００３０】
好ましくは、ハニカム構造ＮＡは、例えば上述のリバースローラー印刷方法または他の適切な印刷方法を用いて、周知の熱発散および静電気の放電特性、さらに温熱調節、耐菌性、速乾性等の有利な特性を有するグラフェン材料に適用して得られる。
【００３１】
出願人が実行した試験において、本発明の方法に従って取り扱われた詰め綿の帯状体の上部主表面に印刷されたハニカム構造は、例えば静電気の放電等の電気的連続性を示し、また、本発明の印刷帯状体が詰められた衣料品は熱の発散および空気摩擦を向上させることがわかった。
【００３２】
よって、上述のように、本発明の方法は以下の工程を備え、工程Ｓ１において、詰め綿は既定のデニールで既定の繊維混合体で作られるが、異なる性質および繊維混合体により製造される。工程Ｓ２において、詰め綿帯状材料における第１主表面および第２主表面は差別化された方法で既定の樹脂で被膜される。工程Ｓ３において、差別化された樹脂で被膜された詰め綿帯状材料は、温度、圧力、速度を管理された加熱されたシリンダー間を通り、詰め綿帯状体の第１主表面がシリンダー、好ましくは鋼鉄製のシリンダーと接することで、詰め綿帯状体の主表面は研磨を得て多孔度を減少させる。工程Ｓ４において、印刷または他の配置方法により圧縮または研磨された表面に、着色材料または熱特性および装飾的特性（例えば、薄手のナイロン織物を用いる）を加えるよう適合された他の材料を詰め綿の帯状材料の詰め綿材料に配置する。
【００３３】
本発明の方法では、有利には、転写される材料は、グラフェン 、アルミニウム、二酸化チタン、 エアロゲル、ナノ分子あるいは非ナノ分子および／または同種の材料のうち１つ以上の材料から選択されるが、好ましい材料はグラフェンである。
【００３４】
有利には、繊維混合はバージン繊維および／またはリサイクル繊維素地のマイクロファイバーを既定割合含む。
【００３５】
本発明の方法の一様態において、繊維混合は１００％のリサイクル繊維を含む。
【００３６】
本発明の方法において、詰め綿帯状材料における第１主表面および第２主表面が差別化された方法で樹脂で被膜される工程は、第１主表面および第２主表面に少なくとも２種類の樹脂、有利には、ビニール樹脂、ブタジエン樹脂、スチレン・ビニル樹脂、アクリル樹脂および当業者に公知である材料または後日開発する材料から選択された少なくとも２種類の樹脂を適用する工程を備える。
【００３７】
出願人は、印刷および任意の材料を転写するための最適な結果は、任意の熱特性を与えるため、−４０から＋４０の範囲で可変である各Ｔｇ値を有するアクリル樹脂を材料の担体として機能するよう適合させて得られるとわかった。
【００３８】
有利には、本発明の方法において、出願人はまた最適な結果は、シリンダーは鋼鉄製であり、好ましくは、１３０℃から１５０℃の範囲でシリンダーを熱し、詰め綿帯状材料における第１主表面および第２主表面に一定時間接触させて樹脂を架橋させ、乾燥炉を５分間十分に通過させることで得られるとわかった。
【００３９】
当然ながら、本発明の方法における実際の実施では、シリンダーＣ１およびシリンダーＣ２のみのアッセンブリだけではなく、例えばこれらのシリンダーを直列に配置した複数のアッセンブリを使用する可能性もある。
【００４０】
出願人によって実施された試験では、本方法の最終段階では詰め綿の帯状体の機械強度は約５０％増加し、多孔度は初期の多孔度と比較して実質１００％減少すると決定してわかった。
【００４１】
出願人によって実施された試験ではＣＬＯ値が最適化されたとわかった。つまり、本発明の帯状体では、従来の芯地帯状体と同じＣＬＯ値を得ることが可能でありながら、より少ない繊維を使用する。一般的に１キログラムの繊維を得るために２キロの石油が必要であることを考慮すると、大幅にコストを節約することができる。
【００４２】
測定されたＣＬＯ値では、本発明の方法により得られた芯地を芯地として用いた複数の衣料品において均等に放熱させることが可能である。
【００４３】
よって、本発明の方法は、衣料品の芯地を作るための詰め綿の帯状材料を提供し、詰め綿の帯状材料は少なくとも印刷された模様および向上した断熱性能を受け入れるよう適合され、衣料の芯地が上述の材料で処理されるよう適合される表面を有し、上述のように既知の対応する芯地と同じＣＬＯ値を有するが、既知の対応する芯地より少ない繊維を用いる詰め綿の帯状体を提供する。
【００４４】
よって、発明の方法に従って処理された詰め綿を使って得られた芯地は特に衣料品分野での利用に適しており、特にウインドブレーカーまたはスニーカーの分野に適している。
【００４５】
上記により、本発明が目指す目的および目標は完全に達成されているか示されているといえる。
【００４６】
実際、本発明の方法では、詰め綿は特定のデニールの繊維混合物だが、異なる性質およびリサイクル繊維から成る繊維混合物である。
【００４７】
さらに、本発明の方法では、従来の詰め綿帯状体の性能を向上させることが可能であり、それは上述の材料を転写させることであり、例えば製造する芯地の断熱性能を大きく向上させることができ、ＣＬＯ値は同じで、少ない繊維で製造することが可能である。
【００４８】
究極的には、任意の衣料品において熱を分散させ、均等に放熱することが可能である。
【００４９】
本発明の方法は、本発明の概念におけるすべての範囲内において、多数の変更または変形に対応可能である。
【００５０】
よって、本発明の方法は、上記の明細書の記載よりも、添付された特許請求の範囲の構成に限定される。
【図１】
2018048433.tif 000003
【図２】
2018048433.tif 000004
【図３】
2018048433.tif 000005
【図４】
2018048433.tif 000006
【図５】
2018048433.tif 000007
【外国語明細書】
2018048433000001.pdf